КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов керамических масс, которые могут быть использованы для изготовления облицовочной плитки.
Известна керамическая масса, содержащая, мас.%: каолин 40,0-55,0; глина 20,0-26,0; мраморная мука 9,0-27,0; керамический череп 10,0-15,0; доломит до 3,0 [1].
Задача изобретения состоит в повышении прочности облицовочной плитки, полученной из керамической массы.
Технический результат достигается тем, что керамическая масса для изготовления облицовочной плитки, включающая каолин, глину, мраморную муку, керамический череп, дополнительно содержит молотый циркон при следующем соотношении компонентов, мас.%: каолин 46,9-55,9; глина 20,0-25,0; мраморная мука 0,1-0,2; керамический череп 5,0-7,0; молотый циркон 19,0-21,0.
В таблице приведены составы керамической массы для изготовления облицовочной плитки.
Компоненты
Состав, мас.%:
1
2
3
Каолин
46,9
50,8
55,9
Глина
25,0
23,0
20,0
Мраморная мука
0,1
0,2
0,1
Керамический череп
7,0
6,0
5,0
Молотый циркон
21,0
20,0
19,0
Прочность на сжатие, МПа
не менее 40
не менее 40
не менее 40
Для приготовления керамической массы используют качественные каолины и беложгущиеся глины любых месторождений. В качестве керамического черепа используют бой любых керамических изделий, изготовленных на основе каолинов и беложгущихся глин.
Компоненты дозируют в требуемых количествах, размалывают, готовят керамическую массу с влажностью 9-12%, из которой прессуют плитку полусухим способом. Плитку обжигают при температуре 1150-1200°C. На поверхность обожженной плитки наносят роспись керамическими красками, напыляют слой прозрачной глазури и при температуре 800-850°C проводят второй обжиг.
Источник информации
1. А.с. №44772 Болгарии, 1989.